ОСАЖДЕННЫЙ КАРБОНАТ КАЛЬЦИЯ СО СНИЖЕННЫМ СОДЕРЖАНИЕМ ПОРТЛАНДИТА

1. Способ производства водной суспензии осажденного карбоната кальция, включающий следующие стадии:
i) обеспечение содержащего оксид кальция материала,
ii) обеспечение интенсификатора осаждения, выбранного из группы, состоящей из наночастиц карбоната кальция и/или водорастворимой соли кальция,
iii) приготовление известкового молока путем смешивания воды, содержащего оксид кальция материала стадии i) и интенсификатора осаждения стадии ii) и
iv) насыщение диоксидом углерода известкового молока, полученного на стадии iii), с получением водной суспензии осажденного карбоната кальция.
2. Способ по п. 1, в котором стадия iii) включает стадии:
а1) смешивание содержащего оксид кальция материала стадии i) с водой и
а2) добавление интенсификатора осаждения стадии ii) к смеси стадии а1).
3. Способ по п. 1, в котором стадия iii) включает стадии:
b1) смешивание интенсификатора осаждения стадии ii) с водой и
b2) добавление содержащего оксид кальция материала стадии i) к смеси стадии b1).
50
4. Способ по любому из предшествующих пунктов, в котором наночастицы карбоната кальция характеризуются численным медианным размером частиц d менее 150 нм, предпочтительно, от 1 до 130 нм, более предпочтительно, от 5 до 90 нм, еще более предпочтительно, от 10 до 80 нм, наиболее предпочтительно, от 30 до 70 нм.
5. Способ по любому из предшествующих пунктов, в котором водорастворимая соль кальция представляет собой безводную соль или гидратированную соль, предпочтительно, выбранную из группы, состоящей из нитрата кальция, сульфата кальция, ацетата кальция, бензоата кальция, бикарбоната кальция, бромата кальция, бромида кальция, хлората кальция, хлорида кальция, йодита кальция, нитрита кальция, перхлората кальция, перманганата кальция, их гидратов и их смесей, более предпочтительно, выбранную из группы, состоящей из нитрата кальция, сульфата кальция, ацетата кальция, бензоата кальция, бикарбоната кальция, бромата кальция, бромида кальция, хлората кальция, хлорида кальция, йодита кальция, нитрита кальция, перхлората кальция, перманганата кальция, тетрагидрата нитрата кальция, дигидрата хлорида кальция и их смесей, наиболее предпочтительно, выбранную из группы, состоящей из нитрата кальция, тетрагидрата нитрата кальция, хлорида кальция, дигидрата хлорида кальция и их смесей.
6. Способ по любому из предшествующих пунктов, в котором интенсификатор осаждения стадии ii) добавляют в количестве от 0,01 до 25 вес.% относительно общего веса содержащего оксид кальция материала, предпочтительно, в количестве от 0,1 до 20 вес.%, более предпочтительно, от 1 до 15 вес.%, наиболее предпочтительно, от 5 до 10 вес.%.
7. Способ по любому из предшествующих пунктов, в котором гасящую добавку вводят до, во время или после стадии iii), предпочтительно, гасящая добавка выбрана из группы, состоящей из органических кислот, солей органических кислот, сахарных спиртов, моносахаридов, дисахаридов, полисахаридов, глюконатов, фосфонатов, лигносульфонатов и их смесей.
8. Способ по п. 7, в котором гасящую добавку вводят в количестве от 0,01 до 2 вес.% относительно общего количества содержащего оксид кальция материала, предпочтительно, в количестве от 0,05 до 1 вес.%, более предпочтительно, в количестве от 0,06 до 0,8 вес.%, наиболее предпочтительно, в количестве от 0,07 до 0,5 вес.%.
9. Способ по любому из предшествующих пунктов, в котором полученная суспензия осажденного карбоната кальция характеризуется содержанием твердой фазы, по меньшей мере, 5 вес.%, предпочтительно, от 10 до 50 вес.%, более предпочтительно, от 12 до 45 вес.%, наиболее предпочтительно, от 14 до 40 вес.% относительно общего веса суспензии.
10. Способ по любому из предшествующих пунктов, в котором полученный осажденный карбонат кальция характеризуется содержанием портландита менее 1 вес.%, предпочтительно, менее 0,1 вес.% относительно общего веса высушенного осаженного карбоната кальция.
11. Способ по любому из предшествующих пунктов, в котором после стадии iii) и до стадии iv) известковое молоко пропускают через сито, предпочтительно, через сито с размером ячеек от 100 до 300 мкм.
12. Способ производства осажденного карбоната кальция, включающий стадии с i) по iv) способа по пп. 1-11 и дополнительную стадию v) отделения осажденного карбоната кальция от водной суспензии, полученной на стадии iv).
13. Способ по п. 12, при этом, способ дополнительно включает стадию vi) сушки отделенного осажденного карбоната кальция, полученного на стадии v), и, необязательно, стадию vii) приведения, по меньшей мере, части поверхности осажденного карбоната кальция в контакт с агентом для обработки поверхности.
14. Водная суспензия осажденного карбоната кальция, которая может быть получена способом по любому из пп. 1-11.
15. Осажденный карбонат кальция, который может быть получен способом по п. 12 или 13.
16. Осажденный карбонат кальция по п. 15, при этом, осажденный карбонат кальция представляет собой высушенный осажденный карбонат кальция, необязательно, включающий слой, подвергнутый обработке, по меньшей мере, на части поверхности осажденного карбоната кальция.
17. Продукт, содержащий осажденный карбонат кальция по п. 15 или 16, при этом, предпочтительно, продукт представляет собой бумагу, бумажный продукт, чернила, краску, покрытие, пластик, полимерную композицию, клей, материал для строительства, пищевой продукт, сельскохозяйственный продукт, косметический продукт или фармацевтический продукт, более предпочтительно, этот продукт представляет собой пластик или полимерную композицию.
18. Использование водной суспензии осажденного карбоната кальция по п. 14 в бумаге, пластмассах, полимерных композициях, краске, покрытиях, бетоне, косметических, фармацевтических и/или сельскохозяйственных вариантах применения.
19. Использование осажденного карбоната кальция по п. 15 или 16 в бумаге, пластмассах, полимерных композициях, краске, покрытиях, бетоне, косметических, фармацевтических и/или сельскохозяйственных вариантах применения, при этом, предпочтительно, высушенный осажденный карбонат кальция используется в пластмассах и/или полимерных композициях.
20. Использование наночастиц карбоната кальция и/или водорастворимой соли кальция в способе производства водной суспензии осажденного карбоната кальция.